(57)【要約】 【課題】化学的に安定であり、大きな無次元性能指数をもつ酸化物熱電材料、特に３３０℃〜８８０℃程度の温度範囲で優れた性能を有する高温型熱電発電材料を開発すること。【解決手段】一般式ＣｕＦｅ１−ｘＮｉｘＯ２（０．０１≦ｘ≦０．０５）で示されるデラフォッサイト構造を持つ層状酸化物からなるｐ型熱電変換材料。ＣｕＦｅ１−ｘＮｉｘＯ２は不活性ガス中で１０６０℃まで安定であり、８５０℃を超える温度でのＮaの蒸発が懸念されるＮａｘＣｏＯ２に代わる高温型ｐ型熱電材料として期待される。【選択図】図６
2008159638.tif 000002
【特許請求の範囲】
【請求項１】
一般式ＣｕＦｅ１−ｘＮｉｘＯ２（０．０１≦ｘ≦０．０５）で示されるデラフォッサイ
ト構造を持つ層状酸化物からなるｐ型熱電変換材料。
【発明の詳細な説明】
【技術分野】
【０００１】
本発明は、熱電変換特性を有するデラフォッサイト構造を持つ層状酸化物からなる熱電
変換材料に関する。
【背景技術】
【０００２】
電気エネルギーを熱エネルギー（冷却）に変えるペルチェ効果や熱エネルギーを電気エ
ネルギーに変えるゼーベック効果は、ＰｂＴｅ，Ｂｉ２Ｔｅ３などの物質で実現されてい
る。近年、実用レベルの性能を持ったｐ型熱電材料としてＮａＣｏＯ２系（Ｎａ系）、Ｃ
ａ３Ｃｏ４Ｏ３系（Ｃａ系），Ｂｉ２Ｓｒ２Ｃｏ２Ｏｙ系（Ｂｉ系）などのＣｏ系複合酸
化物が開発されている。
【０００３】
ｎ型熱電材料としては、Ｉｎ２Ｏ３（ＺｎＯ）ｍに代表されるＹｂＦｅ２Ｏ４類縁型層
状構造の多結晶は、ｍ＝３のとき無次元性能指数ＺＴ＝σＳ２Ｔ／κが極大となり（ＺＴ
＝０．１２，Ｔ＝１０５０Ｋ）、３価のＩｎを２価のＣｄで置換するとさらにＺＴが増加
する（ＺＴ＝０．１５，Ｔ＝１０５０Ｋ）（特許文献１）。
【０００４】
遷移金属元素の複合酸化物としては、ＴｉｘＭｙＯ２(Ｍは、Ｔａ，Ｎｂ，Ｖから選ば
れた少なくとも１種)で示されるｎ型熱電材料の発明（特許文献２）が特許出願されてい
る。この発明のなかで最も高い出力因子σＳ２は、ｘ＝０．９４，ｙ＝０．０５（Ｔａ）
に対して得られた１．６×１０−４Ｗ／Ｋ２ｍである。  
【０００５】
ＡＢＯ２(Ａ＝Ｃｕ，Ａｇ，Ｂ＝Ａｌ，Ｉｎ，Ｇａ，Ｓｃ，Ｙ，Ｌａ)で示されるデラフ
ォッサイト構造の化合物は、平面型表示装置の透明電極をはじめ、新しい導電性透明酸化
物として特許出願されている（特許文献３）。
【０００６】
デラフォッサイト構造を持つ化合物の中でＣｕＦｅＯ２は唯一、正負両方のゼーベック係
数をとりうる。ｎ型の単結晶ＣｕＦｅＯ２のゼーベック係数は温度に依存し、２５０℃で
−６００ｍＶ／Ｋである（非特許文献1）。
【０００７】
非平衡状態で作製されたデラフォッサイト構造の酸化物薄膜にキャリアをドープするこ
とによって無次元性能指数ＺＴが室温で１．０を超える高効率熱電薄膜材料の発明が出願
されている（特許文献４）。この用途は、主にペルチェ効果を利用した冷却である。
【０００８】
【特許文献１】特開2005-79565号公報
【特許文献２】特開2005-276959号公報
【特許文献３】特開平11-278834号公報
【特許文献４】特開2005-276952号公報
【非特許文献１】P.Dordor et al., Crystal Growth and Electrical Properties of CuFeO2 Single Crystals, Journal of Solid State Chemistry 75(1988)105-112
【発明の開示】
【発明が解決しようとする課題】
【０００９】
熱電変換材料の性質としては、高い変換効率を得るために、高いゼーベック係数（α）
、高い電気伝導度（σ）、低い熱伝導率（κ）が要求される。酸化物熱電変換材料は、既
存のＰｂＴｅの使用温度の上限である６００℃を超える高温で耐熱性があること、金属系
熱電変換材料と異なり高温での酸化による性能劣化が少なく化学的に安定であること、生
体に対して有害でないこと、原料が安価であることなどの特徴を有しているが、キャリア
移動度が低く、電気伝導度も低いという問題があった。
【００１０】
ＮａｘＣｏＯ２単結晶は１に近い無次元性能指数を示すが、化学的に不安定である。
ＮａｘＣｏＯ２中のＮａは８５０℃を超えると蒸発する傾向がある。また、ＮａｘＣｏＯ
２  (ｐ型)とＣａ０．９２Ｌａ０．０８ＭｎＯ３(ｎ型)でｐ−ｎ接合を作って３４５℃で
１０日間連続で発電実験を行ったところ、１７％の出力減少が見られた。さらには、室温
で数日放置すると水を吸って電気伝導率が低下する現象が確認されている。このため、長
期にわたって安定に電力を供給可能な発電素子を作製することができない。そこで、本発
明は、化学的に安定であり、大きな無次元性能指数をもつ酸化物熱電材料、特に３３０℃
〜８８０℃程度の温度範囲で優れた性能を有する高温型熱電発電材料を開発することを目
的とする。
【課題を解決するための手段】
【００１１】
本発明者は、コバルト酸化物と共通の構造単位を持ち、アルカリ金属イオンを含まない
ＣｕＦｅ１−ｘＮｉｘＯ２がＦｅ酸化物として初めての有望な高温型熱電発電材料であ
ることを見出した。
【００１２】
すなわち、本発明は、一般式ＣｕＦｅ１−ｘＮｉｘＯ２（０．０１≦ｘ≦０．０５）で
示されるデラフォッサイト構造を持つ層状酸化物からなるｐ型熱電変換材料、である。
本発明は、ＣｕＦｅＯ２のＦｅ３＋をイオン半径の近いＮｉ２＋で置換してキャリアを
導入し電気伝導率σの改善による性能指数Ｚ＝Ｓ２σ／κの向上を図ることができた。
【００１３】
本発明のｐ型熱電変換材料は、３３０℃〜８８０℃の高温で良い電気伝導性を持ち、ゼ
ーベック係数は４００〜５５０μＶ／Ｋにも及ぶ。無次元性能指数は、室温においてＺＴ
＝０．０３程度であるが、温度の上昇とともに増加し８８０℃ではＺＴ＝０．１４に達し
ており、熱電発電材料として有用である。
【発明の効果】
【００１４】
ＣｕＦｅ１−ｘＮｉｘＯ２は不活性ガス中で１０６０℃まで安定であり、８５０℃を超
える温度でのＮaの蒸発が懸念されるＮａｘＣｏＯ２に代わる高温型ｐ型熱電材料として
期待される。
【発明を実施するための最良の形態】
【００１５】
図１は、デラフォッサイト構造を持つＣｕＦｅＯ２の説明図である。二次元構造を持つ
ＦｅＯ２層と、Ｏ−Ｃｕ−Ｏからなるダンベルを二次元的に並べたＯ−Ｃｕ−Ｏ層とから
構成されている。デラフォッサイト構造の酸化物は、層状構造を有することを特徴とし、
層に平行な方向と垂直な方向とで電気伝導度及び熱伝導率の異方性を生じる。
【００１６】
本発明のｐ型熱電変換材料は、一般式ＣｕＦｅ１−ｘＮｉｘＯ２（０．０１≦ｘ≦０．
０５）で示されるデラフォッサイト構造を持つ層状酸化物である。ＣｕＦｅＯ２層状酸化
物においてＦｅを少量のＮｉと置換することにより、室温以上で電気伝導率が著しく改善
された。ゼーベック係数の低下にもかかわらず電気伝導率の増加がこれを上回り、出力因
子Ｓ２σは増加する。
【００１７】
ＮｉによるＦｅの置換はｘ＝０．０１〜０．０５の範囲が有効である。ＦｅをＮｉで１
〜３at％置換することによって達成された値は、ＮａｘＣｏＯ２の出力因子に匹敵する。
４at％以上置換しても出力因子が増加しないのは、通常の固相反応法ではこれ以上Ｎｉを
置換できないためである。したがって、ＮｉによるＦｅの置換は、より好ましくは、ｘ＝
０．０１〜０．０３の範囲である。
【００１８】
本発明の熱電気変換材料は、所定の割合で混合した原料粉末を焼結することによって複
合酸化物の焼結体を形成することによって製造される。この複合酸化物の焼結体は、Ｃｕ
源としてＣｕＯ又はＣｕ２Ｏ、Ｆｅ源としてＦｅ２Ｏ３、及びＮｉ源としてＮｉＯを使用
して製造することができる。これら粉末原料をＣｕＯ：Ｆｅ２Ｏ３：ＮｉＯ＝２：１−ｘ
：２ｘまたはＣｕ２Ｏ：Ｆｅ２Ｏ３：ＮｉＯ＝１：１−ｘ：２ｘ (０．０１≦ｘ≦０．０
５)となるように混合し、固相反応により原料粉を化合させて目的酸化物を得るために金
属鋳型に入れて圧粉体に加圧成形し、焼結する。焼結体の密度は理論値の９５％以上とす
ることが望ましく、そのため、好ましくは１００ｋｇ／ｃｍ２の以上の圧力で加圧成形し
、焼結するかホットプレスする。加圧力の上限は装置の能力の限度内でできるだけ大きい
ことが望ましいが、４００ｋｇ／ｃｍ２程度以下でよい。
【００１９】
ＣｕＦｅ１−ｘＮｉｘＯ２複合酸化物の焼結は、大気中、アルゴン等の不活性ガス気流
中、真空中のいずれの雰囲気でも良く、 原料混合粉末を８５０℃から１０６０℃の範囲
で１２〜２４時間加熱して反応させる。大気中で加熱するとスピネル型のＣｕＦｅ２Ｏ４
やＮｉＦｅ２Ｏ４が不純物として生成しやすくなるので好ましくない。加熱温度が８５０
℃よりも低過ぎると目的酸化物ではないスピネル構造の相が不純物として現れるので不適
当であり、１０６０℃を超えると目的酸化物が溶解するので１０６０℃以下が好ましい。
加熱時間が１２時間よりも短いと焼結が不十分であり２４時間を越えても焼結がさらに進
まないので上限は２４時間程度でよい。
【００２０】
一般に、焼結体密度は電気伝導率、熱伝導率に大きく影響し、焼結体密度が大きいほど
（単結晶密度に近づくほど）電気伝導率、熱伝導率は増大する傾向があるが、ＣｕＦｅ１
−ｘＮｉｘＯ２複合酸化物は８５０℃から１０６０℃の範囲で加熱焼結すれば、理論値の
ほぼ９５％以上の焼結体密度が得られる。
【００２１】
上記の焼結法の他に溶融法、水熱合成法など複合酸化物の製造に用いられる方法で製造
することもできる。さらに、上記の方法で得られるバルク材料を原料としてパルスレーザ
ー蒸着(PLD)法によりｃ軸配向薄膜試料を作成できる。c軸配向薄膜では、伝導面であるa-
b面が薄膜面内にあるため、バルク試料より高い電気伝導性が得られる。従って、無次元
性能指数は単結晶に近づいて大きくなる。
【００２２】
一般式ＣｕＦｅ１−ｘＮｉｘＯ２で示されるｐ型熱電変換材料とｎ型熱電変換材料をｐ
−ｎ接合することにより熱電変換発電装置、特に高温型の熱電変換発電装置とすることが
できる。熱電変換発電装置は、多数のｐ−ｎ接合を電気的に直列に接続し上下二枚のセラ
ミックス平板で挟んで固定したものである。ｐ−ｎ接合はセラミクス平板に接着され、一
方の平板が熱源に接触し、他の一方は大気中にある。このため、ｐ−ｎ接合の熱源側に熱
膨張が生じるが、ｐ型、ｎ型材料が同様の結晶構造をもつ場合は熱膨張係数がほぼ等しい
ため接合の破壊を免れることができるのでｎ型材料としてもデラフォッサイト構造をとる
材料を用いることが好ましい。
【００２３】
また、性能指数が同じでも、電気伝導率、ゼーベック係数、熱伝導率が大きく異なる場
合、発電性能にとって不利になる。ｐ型、ｎ型材料が、ともにデラフォッサイト構造をと
る場合は、上記物理量も大きな差がないため、熱電変換発電装置の製作に有利である。
【実施例１】
【００２４】
実施例として、ＣｕＦｅ１−ｘＮｉｘＯ２の製造と熱電性能評価を示す。Ｃｕ２Ｏ、 
Ｆｅ２Ｏ３、 及びＮｉＯをＣｕ２Ｏ：Ｆｅ２Ｏ３：ＮｉＯ＝１：１−ｘ：２ｘ(ｘ＝０．
０１〜０．０５)となるように混合し、この原料混合粉末を金属鋳型に入れて２００ｋｇ
／ｃｍ２の圧力で成形した。原料混合粉末の成形体を、アルゴンガス中、１０５０℃で管
状焼結炉において１２時間加熱して反応させた。なお、比較のために、ＮｉＯ無添加（ｘ
＝０）の焼結体を同条件で作製した。焼結体の密度はＮｉＯ無添加材で４．９１ｇ／ｃｍ
３であり、ｘ＝０．０５の材料で５．０９ｇ／ｃｍ３である。
【００２５】
炉冷した後、焼結体（反応生成物）の粉末Ｘ線回折を行った。図２に、ｘ＝０．０３の
粉末Ｘ線回折強度のリートベルト解析結果を示す。測定強度はデラフォッサイト構造から
予想される計算強度と一致した。ただし、本発明の組成ではｘ＝０．０５を超えると単相
領域を外れるので少量のＮｉＦｅ２Ｏ４（スピネル）とＣｕ２Ｏが不純物として観測され
た。
【００２６】
焼結体をダイヤモンドカッターにより矩形状に切断し熱伝導率、電気伝導率、ゼーベッ
ク係数を測定した。図３、４に、一般式ＣｕＦｅ１−ｘＮｉｘＯ２（０．０１≦ｘ≦０．
０５）で示される熱電変換材料のｘの値と熱伝導率、電気伝導率の関係をそれぞれ示す。
図３に示されるように、ｘ＝０．０１の場合、７８０℃における熱伝導率（κ）は３Ｗ／
ｍＫであり、通常の酸化物に比べて低い。また、図４に示されるように、測定した温度領
域（室温〜８３０℃）において、電気伝導率は、ｘの値が０と０．０１の間で急激に増加
しており、３３０℃〜７３０℃において最大値１７Ｓ／ｃｍをとる(ｘ＝０．０１〜０．
０３)。室温近傍では１０Ｓ/cmしかなく、３３０℃〜７３０℃の高温で良い電気伝導性を
もつことがわかる。
【００２７】
図５に、一般式ＣｕＦｅ１−ｘＮｉｘＯ２で示される熱電変換材料のｘの値とゼーベッ
ク係数の関係を示す。ゼーベック係数はｘの値の増加とともに減少する。ＣｕＦｅ１−ｘ
ＮｉｘＯ２  （０．０１≦ｘ≦０．０３）のゼーベック係数は８８０℃において５５０μ
Ｖ／Ｋに達する。
【００２８】
図６に、一般式ＣｕＦｅ１−ｘＮｉｘＯ２で示される熱電変換材料のｘの値と無次元性
能指数の関係を示す。ｘ＝０．０１で、８８０℃において０．１４に達している。この値
は、８００Ｋにおける多結晶Ｎａ０．７ＣｏＯ２のＺＴと同程度である。  
【産業上の利用可能性】
【００２９】
本発明の一般式ＣｕＦｅ１−ｘＮｉｘＯ２（０．０１≦ｘ≦０．０５）で示されるｐ型
のデラフォッサイト型化合物を使用することにより不活性ガス中で１０６０℃まで材料の
化学的不安定性による出力低下無しに電力を供給でき、熱源側と大気側との温度差による
歪にも耐えうる熱電変換発電装置の製作が可能になる。このような装置は、自動車のエン
ジンなどよりも比較的温度の高い発電所や溶鉱炉などへの装着により効率よく発電できる
。
【図面の簡単な説明】
【００３０】
【図１】デラフォッサイト構造を持つＣｕＦｅＯ２の模式図である。
【図２】実施例１で得られた一般式ＣｕＦｅ０．９７Ｎｉ０．０３Ｏ２で示される熱電変換材料の粉末Ｘ線回折強度のリートベルト解析結果パターン図である。
【図３】実施例１で得られた一般式ＣｕＦｅ１−ｘＮｉｘＯ２で示される熱電変換材料のｘの値と熱伝導率を示すグラフである。
【図４】実施例１で得られた一般式ＣｕＦｅ１−ｘＮｉｘＯ２で示される熱電変換材料のｘの値と電気伝導率の関係を示すグラフである。
【図５】実施例１で得られた一般式ＣｕＦｅ１−ｘＮｉｘＯ２で示される熱電変換材料のｘの値とゼーベック係数の関係を示すグラフである。
【図６】実施例１で得られた一般式ＣｕＦｅ１−ｘＮｉｘＯ２で示される熱電変換材料のｘの値と無次元性能指数の関係を示すグラフである。
【図１】
2008159638.tif 000003
【図２】
2008159638.tif 000004
【図３】
2008159638.tif 000005
【図４】
2008159638.tif 000006
【図５】
2008159638.tif 000007
【図６】
2008159638.tif 000008